所定の動作波長範囲内で所定の分光エネルギー分布を有する光を配光するための光学素子10、50、60であって、光が入り込む透明体12であって、その内部に形成された光分岐層18を有し、前記光分岐層は、前記動作波長範囲内で、それが前記透明体12に入る光を反射して反射射出光束を生成するための所定の波長依存性反射率と、前記透明体12に入る光を透過させて透過射出光束を生成するための波長依存性透過率とを有するような透明体12を有し、前記透明体12に前記光分岐層18とは別に形成された補償層構造28、30、52、54を特徴とし、前記動作波長範囲内で、前記反射射出光束と前記透過射出光束の分光エネルギー分布が合致し、相互の差が最大でも、波長に依存しないずれの数値と等しい量であるように、前記補償層構造28、30、52、54を通過する光に関するその透過率が、前記光分岐層18の前記反射率と透過率に応じて設定されている、光学素子10、50、60。前記補償層構造28、30、32、52、54の透過率は、前記動作波長範囲内で、前記反射射出光束と前記透過射出光束の分光エネルギー分布がそれぞれ前記透明体12に入る光の分光エネルギー分布と合致し、その差が最大でも、波長に依存しないずれの数値に等しい量であるように設定されている、請求項1に記載の光学素子10、50、60。前記補償層構造28、30、32、52、64は、少なくとも1つの誘電反射防止層を含む、請求項1または2に記載の光学素子10、50、60。前記光学素子10、60が、第一と第二の入射光束を集光するように形成されたプリズムであり、その透明体12は第一の光入射面20と、第二の光入射面22と、光射出面24とを有し、前記補償層構造は、前記第一の光入射面20に形成された第一の補償層28と、前記第二の光入射面22に形成された第二の補償層30を含み、前記光分岐層18は、前記第一の補償層28が設けられた前記第一の光入射面20から入る前記第一の入射光束を、前記透明体12の前記光射出面24へと反射して前記反射射出光束を生成し、前記第二の補償層30が設けられた前記第二の光入射面22から入る前記入射光束を、前記光射出面24へと透過させて前記透過射出光束を生成し、前記動作波長範囲内で、以下の条件1:T1λRSTSλ=T2λTSTSλc11が満たされ、式中、T1λは、前記第一の補償層28が設けられた前記第一の光入射面20の、波長λでの波長依存性透過率であり、T2λは、前記第二の補償層30が設けられた前記第二の光入射面22の、波長λでの波長依存性透過率であり、RSTSλは、前記光分岐層18の、波長λでの波長依存性反射率であり、TSTSλは、前記光分岐層18の、波長λでの波長依存性透過率であり、c1は、-1<c1<1の定数である、請求項1~3のいずれか一項に記載の光学素子10、60。前記補償層構造は、前記透明体12の前記光射出面24に形成された第三の補償層32をさらに含み、前記動作波長範囲内で、以下の条件2:T1λRSTSλT3λ=c22が満たされ、式中、T3λは、前記第三の補償層32が設けられた前記光射出面24の、波長λでの波長依存性透過率であり、c2は、0<c2<1の定数である、請求項3に記載の光学素子10、60。前記動作波長範囲内で、以下の条件3と4:T1λRSTSλ=c33T2λTSTSλ=c44が満たされ、式中、c3は、0<c3<1の定数であり、c4は、0<c4<1の定数である、請求項4に記載の光学素子10、60。前記光学素子50は、入射光束を前記透過射出光束と前記反射射出光束に分岐させるように形成された光分岐手段であり、前記光分岐手段の前記透明体12は、光入射面20と、第一の光射出面24と、第二の光射出面26とを有し、前記補償層構造は、前記第一の光射出面24に形成された第一の補償層52と、前記第二の光射出面26に形成された第二の補償層54とを含み、前記光分岐層18は、前記光入射面20から入る前記入射光束の一部を前記第一の光射出面24へと反射して、前記反射射出光束を生成し、前記光入射面20から入る前記入射光束の一部を前記第二の光射出面26へと透過させて、前記透過射出光束を生成し、前記動作波長範囲内で、以下の条件5:RSTSλT1λ=TSTSλT2λc55が満たされ、式中、RSTSλは、前記光分岐層18の、波長λでの波長依存性反射率であり、TSTSλは、前記光分岐層18の、波長λでの波長依存性透過率であり、T1λは、前記第一の補償層52が設けられた前記第一の光射出面24の、波長依存性透過率であり、T2λは、前記第二の補償層54が設けられた前記第二の光射出面26の、波長依存性透過率であり、c5は、-1<c5<1の定数である、請求項1~3のいずれか一項に記載の光学素子50。前記動作範囲内で、以下の条件6と7:RSTSλT1λ=c66TSTSλT2λ=1-c67が満たされ、式中、c6は、0<c6<1の定数である、請求項7に記載の光学素子50。2つの物体84、86を比較しながら観察するための光学装置70であって、各々入射光束を生成して、それぞれの前記物体84、86を結像する、同じ設計の2つの顕微鏡光学系96、98と、前記2つの物体84、86を比較しながら観察するように、前記2つの入射光束を1つの射出光束に集光する光学連結装置50、60、100、102、108と、を有し、前記光学連結装置50、60、100、102、108は、前記2つの入射光束を集光するように請求項4~6のいずれか一項によりプリズムとして形成された光学素子60を備えて構成される、光学装置70。前記光学連結装置50、60、100、102、108は、前記プリズム60の後に配置され、前記プリズム60によって生成された前記射出光束を分岐させるように請求項7または8により光分岐手段として形成された光学素子50を備えて構成される、請求項9に記載の光学装置70。本発明は上記の目的を補償層構造によって達成するものであり、この補償層構造は透明体に光分岐層とは別に形成され、補償層構成を通過する光に関する透過率は、動作波長範囲内で、反射射出光束と透過射出光束の分光エネルギー分布が合致し、相互の差が最大でも波長に依存しないずれの数値と等しい量となるように、光分岐層の反射率と透過率に応じて設定される。本発明による補償層構造は、それを通過する光に対して、光分岐層で反射される射出光束と光分岐層を透過する射出光束の間で色均一性が得られるように影響を与える。この目的のために、補償層構造の透過率は、光分岐層の透過率と反射率の波長依存性によって2つの光束の分光エネルギー分布の間に生じる差を正確に補償するように、波長に依存した方法で調整される。補償層により、2つの射出光束の分光エネルギー分布は確実に、波長に依存しないずれの数値の分を除いて相互に合致する。このずれの数値は好ましくは、ゼロと等しい。そうでない場合は、2つの射出光束の間に明るさの差が生じるが、色均一性はすべての場合で確保される。補償層構造は、光学素子の透明体の上に直接形成される。後者はそれゆえ、単体として考えれば、色均一性について補正された素子となり、それには所望の特性を実現するために他の光学構成要素は不要であり、したがって、既存の光学装置の中に容易に組み込んで、その中で随意の光均一性を有する状態で光を分岐させることが可能となる。本発明による光学素子は、有利な点として、特に比較顕微鏡で使用可能であり、比較顕微鏡では、光学素子の中で最初に分離され、その後集光される2つの光束によって、色均一性を有するように2つの物体を結像させることが重要である。補償層構造の透過率は好ましくは、動作波長範囲内で、反射射出光束と透過射出光束の分光エネルギー分布がそれぞれ光学素子に入る光の所定の分光エネルギー分布と合致し、それとの差が最大でも一定のずれの数値と等しい量となるように設定される。この実施形態において、光学素子は色均一性だけでなく、色再現性も有する。これは、光学素子から発せられる光には、光学素子に入る光と比較して、色かぶりが見られないことを意味する。補償層構造は好ましくは、少なくとも1つの誘電反射防止層を含む。このような誘電層は、光分岐層によって発生する色誤差に合わせて柔軟かつ正確に調整することができる。別の有利な実施形態において、光学素子はプリズムであり、第一と第二の入射光束を集光するように形成され、その透明体は第一の光入射面と、第二の光入射面と、光射出面を有し、補償層構造は、第一の光入射面の上に形成された第一の補償層と第二の光入射面の上に形成された第二の補償層を含み、光分岐層は第一の補償層が設けられた第一の光入射面に入る第一の入射光束を透明体の光射出面上へと反射して、反射射出光束を生成し、第二の補償層が設けられた第二の光入射面に入る入射光束を光射出面へと透過させて、透過射出光束を生成し、動作波長範囲内で、以下の条件1T1λRSTSλ=T2λTSTSλc11が満たされるようになされ、式中、T1λは、第一の補償層が設けられた第一の光入射面の、波長λでの波長依存性透過率であり、T2λは、第二の補償層が設けられた第二の光入射面の、波長λでの波長依存性透過率であり、RSTSλは、光分岐層の、波長λでの波長依存性反射率であり、TSTSλは、光分岐層の、波長λでの波長依存性透過率であり、c1は、-1<c1<1の定数である。この実施形態では、本発明による光学素子は、その素子に別々に入射する2つの光束を、色均一性を有するように集光するプリズムを構成する。この目的のために、素子は、いわば、2つの光入射面の形態の2つの入力部のほか、光射出面の形態の1つの出力部を有する。条件1により、光分岐面により発生する色誤差の補正は、2つの入力部で配光される。この目的で、これらの入力部の各々には、光分岐面により発生する色誤差に反作用するように調整された透過率を有する補償層が構成される。条件1に示される定数c1は、反射射出光束と透過射出光束が相互に一定のずれの数値だけ異なるときでも色均一性が得られるという事実を反映している。2つの上記の射出光束はそれゆえ、定数c1がゼロと等しくないとき、その分光成分は異ならず、その明るさが異なる。光分岐層によって発生する色誤差に関する条件1による補償はまた、特にその色誤差のために設計された補償層が2つの光入射面のうちの一方にだけ形成され、その一方で、他方の光入射面には分光的に中性の従来の反射防止層が設けられるようにすることによっても行うことができる。この場合、色誤差は、1つの補償層の相応に調整された波長依存性透過率によってのみ補償され、その一方で、従来の反射防止層は、動作波長範囲内でほとんど一定の透過率を示す。1つの補償層を設けることには、ある程度のコスト削減という利点がある。その反面、両方の光入射面上の2つの補償層を有する補償層構造によれば、光入射で発生する面倒な後方反射をより有効に回避できる可能性がある。補償層構造は好ましくは、透明体の光射出面に形成された第三の補償層をさらに含み、好ましくは、動作波長範囲内で以下の条件2、T1λRSTSλT3λ=c22が満たされ、式中、T3λは、第三の補償層が設けられた光射出面の、波長λでの波長依存性透過率であり、c2は、0<c2<1の定数である。この実施形態において、第三の補償層により、プリズムとして形成された光学素子は確実に、色均一性だけでなく、色再現性も有する。特に、第三の補償層が設けられた光射出面に条件2による波長依存性透過率を持たせた結果、プリズムがその全体で2つの入射光束に作用する透過率には波長依存性がなくなる。それによって、プリズムの色再現性が実現される。上記の第三の補償層がない場合、色再現性はまた、それぞれプリズムの第一と第二の光入射面に形成された第一と第二の補償層が以下のそれぞれの条件3と4、T1λRSTSλ=c33T2λTSTSλ=c44を満たすようにすることによっても実現でき、式中、c3は、0<c3<1の定数であり、c4は、0<c4<1の定数である。プリズムが3つの補償層を有している上述の実施形態と比較して、補償層を2つのみとしたこの改良形は、前述のように、コスト低減の利点を有する。しかしながら、それと引き換えに、補償層が少ないために、補償層で反射される光が多くなり、その結果、3つまたはそれ以上の補償層を設けた場合より、より多くの残留反射が発生する。これは、本発明による補償効果によって実現される反射は、より多くの補償層に分散させると低く保てるという事実によって説明できる。他の実施形態において、光学素子は、入射光束を透過射出光束と反射射出光束に分岐させるように形成された光分岐手段であり、その光分岐手段の透明体は光入射面と、第一の光射出面と、第二の光射出面とを有し、補償層構造は第一の光射出面に形成された第一の補償層と、第二の光射出面に形成された第二の補償層を含み、光分岐層は、光入射面から入る入射光束の一部を第一の光射出面へと反射して、反射射出光束を生成し、光入射面から入る入射光束の一部を第二の光射出面へと透過させて、透過射出光束を生成し、動作波長範囲内で以下の条件5、RSTSλT1λ=TSTSλT2λc55が満たされるようになされ、式中、RSTSλは、光分岐層の、波長λでの波長依存性反射率であり、TSTSλは、光分岐層の、波長λでの波長依存性透過率であり、T1λは、第一の補償層が設けられた第一の光射出面の、波長λでの波長依存性透過率であり、T2λは、第二の補償層が設けられた第二の光射出面の、波長λでの波長依存性透過率であり、c5は、-1<c5<1の定数である。この実施形態において、本発明による光学素子は、それゆえ、入射光束を2つの射出光束に分割する光分岐手段として機能し、射出光束は2つの異なる光射出面から光素子を離れる。これらの2つの光射出面は、条件5に従って形成されるため、この光学素子は所望の色均一性を有する。上述の光分岐手段に関して、動作波長範囲内で、好ましくは以下の条件6と7、RSTSλT1λ=c66TSTSλT2λ=1-c67が満たされ、式中、c6は、0<c6<1の定数である。2つの補償層が上記に加えて6と7の条件を満たすことにより、光分岐手段の色再現性が確保される。本発明の別の態様によれば、特許請求の範囲請求項9により、2つの物体を比較しながら観察するための光学装置が提供される。この装置は、2つの物体を比較しながら観察するように、2つの入射光束を1つの射出光束に集光するための、特許請求の範囲請求項4から請求項6のいずれか一項によりプリズムとして形成される光学素子を備える。この光学素子のある有利な実施形態において、光学連結装置は、プリズムの後に配置され、プリズムにより生成された射出光束を分岐させるための、特許請求の範囲請求項7または請求項8により光分岐手段として形成される光学素子を備える。本発明による光学素子は、上記の種類の装置だけでなく、他のどのような光学装置においても、たとえば、いわゆるマルチビューワ、すなわち、複数の使用者がたとえば複数の接眼レンズを介して1つの物体を同時に観察できる装置においても使用可能である。本発明を、図を参照しながら以下にさらに説明する。本発明による光学素子の例示的実施形態を、図を参照しながら以下に説明する。図1は、第一の例示的実施形態による光学素子10を概略的に示しており、これはプリズムとして形成され、2つの光束AとBを集光する役割を果たす。これを以下、集光プリズムという。集光プリズム10は、2つの透明プリズム部分14と16から組み立てられる透明体12、たとえばガラス体を含む。光分岐層18が、2つのプリズム部分14と16との界面、すなわち透明体12の中に形成される。集光プリズム10は、第一の光束Aが入る第一の光入射面20と、第二の光束Bが入る第二の光入射面22を有する。第一の光束Aの一部は光分岐層18で反射され、また他の一部は光分岐層18を通過する。光分岐層18で反射される光の割合と光分岐層18を通過するすなわち、透過する光の割合は、それぞれ光分岐層18の反射率と透過率に依存する。これは、第二の光入射面22に入る第二の光束Bについても相応に当てはまり、第二の光束Bも同様に、光分岐層18の反射率と透過率に応じて、相応に、それぞれそこで反射され、そこを透過する。集光プリズム10は、第一の光射出面24と第二の光射出面26をさらに備える。光束Aのうち光分岐層18で反射される部分を以下、反射射出光束と呼び、第二の光束Bのうち光分岐層18を通過する部分を以下、透過射出光束と呼び、これらは一緒に第一の光射出面24から出る。反射射出光束と透過射出光束はそれゆえ、光分岐層18によって集光される。これらの集光された射出光束は図1においてC=A/Bで表される。相応に、第一の入射光束Aのうち光分岐層18を通過する部分と、第二の入射光束Bのうち光分岐層18で反射される部分は、光分岐層18によって集光されて、一緒に第二の光射出面26から出る。これは図1においてD=A/Bで表される。図1に示される集光プリズム10に所望の色再現性を与える方法をまず、以下に説明する。この例示的実施形態において、色再現性は、第一の補償層28を第一の光入射面20に形成し、第二の補償層30を第二の光入射面22に形成することによって実現される。2つの補償層28と30は、以下の条件1、T1λRSTSλ=T2λTSTSλc11を満たす。条件1において、T1λは、第一の補償層28が設けられた第一の光入射面20の波長依存性透過率、T2λは、第二の補償層30が設けられた第二の光入射面22の波長依存性透過率、RSTSλは、光分岐層18の波長依存性反射率、TSTSλは、光分岐層18の波長依存性透過率、c1は、-1<c1<1の定数である。条件1は、所定の動作波長範囲内のすべての波長λに当てはまるものとする。条件1は、光分岐層18で反射された射出光束の分光エネルギー分布が、波長に依存しない定数c1の分を除いて光分岐層18を透過した射出光束の分光エネルギー分布と合致するということを表している。反射射出光束は、第一の入射光束Aのうち、第一の補償層28が設けられた第一の光入射面20をまず透過してから光分岐面18で反射された部分により構成される。透過射出光ビームは、第二の入射光束Bのうち、補償層30が設けられた第一の入射面22を透過してから光分岐層18を透過した部分により構成される。上記の例において、2つの光入射面20と22は集光プリズム10の2つの入力部となり、その一方で、第一の光射出面24は集光プリズム10の唯一の有効な出力部を表す。しかしながら、第二の光射出面26を集光プリズム10の有効な出力部として使用することも同様に可能である。この場合、色均一性を実現するために、以下の条件1’、T1λTSTSλ=T2λRSTSλc1’が適用され、式中、c1’は、-1<c1’<1の定数である。実現される色均一性が図2に示されており、この図は、光の波長に応じて、集光プリズム10がその全体で、2つの入射光束AとBに作用する透過率の数値を示している。図2が示すように、限界波長λminとλmaxにより画定される動作波長範囲内の透過率の数値は、平行なずれを除き、相互に合致する。上記の平行なずれは、条件1に示される定数c1に対応する。その結果、2つの入射光の束AとBにより生成される物体像の間には明るさの差が生じるが、これは色均一性の存在という点では無害である。上で説明した方法で色均一性について補正された集光プリズム10を色再現性についても補正するために、2つの補償層28と30に加えて、第三の補償層32を光射出面24に設けることができ、前記層は以下の条件2、T1λRSTSλT3λ=c22を満たす。条件2において、T3λは、第三の補償層32が設けられた光射出面24の、波長λでの波長依存性透過率、c2は、0<c2<1の定数である。条件2が動作波長範囲全体について満たされる場合、第三の補償層32を設けることにより、集光プリズム10がその全体で2つの入射光束AとBに対して作用する透過率は、波長依存性を示さなくなる。実現される色再現性が図3に示され、図中、集光プリズム10がその全体で2つの入射光束AとBに作用する透過率の数値は、光の波長に応じて描かれている。図3が示すように、透過率の数値は、限界波長λminとλmaxにより画定される動作波長範囲内で一定である。図3に示されるこれら2つの透過率の数値の間の平行なずれは、条件2に示される定数c2に対応する。その結果、ここでも、2つの入射光束AとBにより生成される物体像の間に明るさの差が発生するが、これは色再現性の存在という点では無害である。集光プリズム10の出力部として使用されるものが第一の光射出面24ではなく、第二の光射出面26である場合、第三の補償層32は相応に、第一の光射出面24ではなく、第二の光射出面26に設けなければならない。この場合、変更された条件2’、T1λTSTSλT3λ=1-c2が十分である。図4は、第二の例示的実施形態として、その基本的構成は素子10に対応するが、集光プリズムではなく、光分岐手段として機能する光学素子50を示す。図1に示される集光プリズム10とは異なり、図4による光分岐手段の場合、第一の光入射面20は唯一の有効な入射面となる。しかしながら、表面24と26で、光分岐手段50は2つの有効な光射出面を有する。光分岐層18によって、確実に、光入射束Aの一部は第一の光射出面24に向かって反射され、その一方で、他の一部は光分岐層18を通過して、第二の光射出面26に入射する。光束Aのうち光分岐層18で反射された部分は、図4でBとして示され、この例示的実施形態において、反射射出光束を構成する。光束Aのうち光分岐層18を通過した部分は、図4でCとして示され、透過射出光束を構成する。光分岐手段50に色均一性を与えるために、第一の補償層52が第一の光射出面24に形成され、第二の補償層54が第二の光射出面26に形成され、これらの層は以下の条件5、RSTSλT1λ=TSTSλT2λc55を満たす。条件5において、T1λは、第一の補償層52が設けられた第一の光射出面24の波長依存性透過率、T2λは、第二の補償層54が設けられた第二の光射出面26の波長依存性透過率である。また、条件5において、c5はここでも、-1<c5<1の定数である。光分岐50が色均一性だけでなく、色再現性も有するようにするために、それぞれ補償層52と54が設けられた光射出面24、26は、以下の条件6と7、RSTSλT1λ=c66TSTSλT2λ=1-c67を満たさなければならない。条件6と7において、c6は、0<c6<1の定数である。図5は、第三の例示的実施形態として、ここでも2つの光束AとBを集光するための集光プリズムとして機能する光学素子60を示す。集光プリズム60は、その機能の点では、図1に示される集光プリズム10に対応する。条件1、1’および2もまた、色均一性と色再現性等の所望のプリズム特性の点で、集光プリズム60に相応に適用される。図5による集光プリズム60の、図1に示される集光プリズム10のそれらに対応する構成要素は、第一の例示的実施形態で使用された参照記号で示されている。第三の例示的実施形態による集光プリズム60は、第一の例示的実施形態による集光プリズム10から、その透明体12の形状のほか、補償層28、30、32が設けられたその表面20、22および24の構成の点でのみ異なる。集光プリズム60の場合、Cで示される透過射出光束は、入射光束Aのうち光分岐層18で反射された部分と、入射光束Bのうち光分岐層18を透過した部分で構成されて、有効な光束として使用され、その一方で、Dで示される射出光束は使用されないまま残り、たとえば光遮断手段図5には示されずにより吸収される。図6から図10において、色均一性と色再現性を実現するための上述の動作が、ここでも単純な例に関して示される。図6は、たとえば図1による光学素子の光分岐層18により示される、一般的に利用される光分岐層の波長依存性反射率と波長依存性透過率を示す。図6からわかるように、反射率と透過率は、光の波長に応じて変化する。この例では、各波長に関する反射率と透過率の和は1より小さく、これは光分岐層が入射光の一部を反射も透過もせず、吸収していることを意味する。図7は、色再現性の補正のために本発明による補償層が設けられた光入射面の波長依存性反射率を示す。この光入射面は、たとえば、図1に示される面20であってもよく、この例においては、色均一性についての補正はこの層のみによって行われるものと仮定する。その場合、条件1において、透過率T1だけに波長依存性があり、その一方で、透過率T2は検討対象の動作波長範囲内で一定である。図7は、透過率ではなく、反射率を示している点に留意されたい。それでもなお、透過率は図の反射率から、有意でないとは言えない吸収率を任意で考慮したうえで直接求められる。補償層が1つまたはそれ以上の誘電反射防止層で構成されている場合、吸収率は基本的に無視できる程度に低くなる。図8は、図1に示された入射光束AとBに関して、条件1によって色均一性について補正した場合の透過率の数値を示す。図8から明らかなように、これらの透過率の数値は検討対象の動作波長範囲内で同じであり、その結果、所望の色均一性が実現される。図9は、条件2によって色再現性を与えるように設計された補償層が設けられた光射出面の波長依存性反射率を示す。この補償層は、たとえば、光射出面24に形成された、図1に示される層32に対応する。ここでも、条件2に示される透過率は図9に示される反射率から有意ではないとは言えない吸収率を任意で考慮したうえで直接求められる。最後に、図10は、図1に示される2つの入射光束AとBに関して、色再現性について補正された光学素子の透過率の数値を示す。図10が示しているように、これらの透過率の数値は、検討対象の動作波長範囲内で同じであるだけでなく、波長に依存しない。図11は、上述の種類の光学素子が利用される比較顕微鏡70を示す。比較顕微鏡70は、第一の顕微鏡72と、それと略同じ構成の第二の顕微鏡74を含む。2つの顕微鏡72と74は各々、それぞれの照射モジュール76、78と、それぞれの試料84、86が塗布されたそれぞれの試料キャリア80、82と、それぞれの対物レンズターレット92、94から構成されるそれぞれの対物光学系88、90とを備え、対物レンズターレット92、94には複数のそれぞれの対物レンズ96、98が取り付けられ、対物レンズ96、98は各顕微鏡光路内に選択的に導入することができる。比較顕微鏡70は、2つのミラー100と102に加え、機能的に重要な構成要素として、図5による集光プリズム60のほか、図4による光分岐手段50を含む光学連結装置をさらに備える。集光プリズム60により、それぞれ2つの顕微鏡72と74から発せられる、図5による光束AとBは確実に、色再現性を有する状態で集光され、光束Cが生成される。これに対して、光分岐手段50により、そこに入る光束Cは、図4にしたがって2つの光束E図4のBに対応とF図4のCに対応に分岐される。図11に示される例では、光束EはCCDカメラ104へと進み、その一方で、光束Fは接眼レンズ106に入る。光束Aのうち図11のDで示される部分は、集光プリズム60の光分岐層18を通過しており、光遮断手段108によって吸収される。最後に、下表は、本発明による補償層の具体的な構成の例を示す。この例において、補償層は、基板上に連続的に形成される5つの誘電反射防止層で構成される。基板は、光学素子の光入射面または光射出面により表される。表は、5つの層が形成される厚さと材料の両方を示す。表中に示された層構造は、純粋に例として理解すべきことは明白である。したがって、フッ化物および/または酸化物系の誘電材料で構成される他の層構造も可能であり、パッケージ全体の層の数はこれより少なくても多くてもよい。また、光分岐層の分光挙動に合わせて調整された、分光的に部分的な吸収を実現するための誘電層と金属層の複合的層構造の実施形態も考えられる。